Способ получения металлизированного изображения
METHOD OF OBTAINING A METALLIZED IMAGE

Изобретение относится к электронике, полиграфии и может быть использовано при изготовлении печатных плат.
Известен «Способ получения металлизированного изображения на листовом материале», который заключается в том, что наносят металл на листовой материал и воздействуют на него в заданных точках средством, обеспечивающим их соединение в этих точках. При этом наносят раствор, содержащий соль металла, на листовой материал и пропитывают этим раствором листовой материал. Далее вызывают выделение металла из раствора в заданных точках листового материала и образуют из совокупности этих металлизированных точек изображение. Тем самым создается оригинальное, не воспроизводимое другими способами металлизированное изображение, надежно защищающее от подделки [Патент RU 2267408 от 10.01.2006 г.].
Существенными недостатками способа по патенту RU 2267408 являются применение сложного механизма, обеспечивающего формирование импульса лазерного излучения, регулировку длительности и мощности импульса лазерного излучения, фокусировку импульса лазерного излучения, необходимого для восстановления металла до элементарного состояния с присоединением необходимого количества электронов для высаживания металлической пленки на поверхность листового материала, и неэкономичный расход раствора соли металла при нанесении на листовой материал.
Задачей изобретения является упрощение способа формирования металлизированного изображения, а также повышение экономичности способа за счет избирательного нанесения вещества, формирующего металлизированное изображение.
2
Данный технический результат достигается нанесением струйным способом на диэлектрическую подложку слоя дисперсии из высокомолекулярного соединения в смеси с химическим соединением серебра, обработкой дисперсии и формированием металлизированного изображения, а с целью повышения экономичности расхода вещества, формирующего металлизированное изображение, нанесение дисперсии осуществляется в виде рисунка струйным способом толщиной 1-16 мкм, обработку дисперсии производят в растворе, содержащем 40-300 г/л тиосульфата натрия или роданида натрия, в течение 5-20 с, а формирование металлизированного изображения на материале осуществляют путем приведения в контакт дисперсии с металлической пластиной, выполненной из металла с окислительно-восстановительным потенциалом меньше нуля. При этом контактирование осуществляется под давлением 0,05-0,20 кг/см в течение 2-10 минут.
2
Экспериментально было установлено, что для создания плотного контакта металлическую поверхность необходимо прижимать под давлением 0,05-0,20 кг/см в течение 2-10 минут, т.к. меньшее давление не обеспечивает плотного контакта, а большее давление приведет к деформации слоя дисперсии. Кроме того, для обеспечения достаточной проводимости проводников необходимо определенное время выдержки дисперсионного слоя. Выдерживать менее 2-х минут нельзя, так как это приведет к незначительному выделению серебра, что приведет к ненадежной проводимости, большее 10 минут также нет необходимости, так как все серебро, находящееся в контакте с металлической пластиной, восстанавливается в течение указанного временного интервала. Содержание в растворе тиосульфата натрия или роданида натрия, т.е. вещества, переводящего галогенид серебра в растворимое комплексное соединение, должно быть в пределах 40-300 г/л, так как концентрация менее 40 г/л приведет к увеличению продолжительности технологической операции обработки поверхности дисперсии, а повышение концентрации свыше 300 г/л приведет к необоснованному увеличению стоимости технологической операции и технологического процесса в целом.
Дисперсия из высокомолекулярного соединения в смеси с химическим соединением серебра наносится слоем от 1 до 16 мкм, что обусловлено технологическими возможностями струйного печатного оборудования и обеспечивает достаточное количество проводящего материала, а увеличение слоя приведет к увеличению стоимости печатной платы.
Рассмотрим конкретный пример успешной реализации предложенного способа.
2
Дисперсию, аналогичную по свойствам светочувствительным композициям, применяемым в производстве фототехнических материалов типа ФТ-41П, наносят струйным способом посредством струйного принтера Epson L 800 с пьезоэлектрической печатающей головкой толщиной слоя 10 мкм на диэлектрическую подложку, в качестве которой выступает полимерная пленка. Затем слой дисперсии обрабатывают раствором роданида натрия в течение 10 с и приводят в контакт с металлической пластиной в течение 5 минут под давлением 0,20 кг/см (установлено экспериментально). После разделения диэлектрической подложки и металлической пластины получают четкий, блестящий рисунок из высокомолекулярного соединения в смеси с химическим соединением серебра.
Таким образом, предложенный способ получения металлизированного изображения позволяет упростить уже известный способ формирования металлизированного изображения за счет отсутствия необходимости воздействия лазерным импульсом на обработанную поверхность, а также повысить экономичность способа за счет избирательного нанесения вещества, формирующего металлизированное изображение.